(57)【要約】【課題】フランジ付き金属物品を作製する方法を提供すること。【解決手段】本発明はフランジ付き金属物品を作製する方法を提供する。その方法は、（ａ）第１のろう付け化合物を金属物品の第１の部分に付着するステップと、（ｂ）金属物品の第１の部分をある長さの拘束用金属部材で巻くステップと、（ｃ）金属物品、拘束用金属部材および第１のろう付け化合物の組立体を第１のろう付け化合物の固相線温度を超える温度、典型的には約３００℃から約２５００℃の範囲の温度まで加熱して、フランジ付き金属物品を製造するステップとを含み、その方法では金属物品が熱膨張係数ＣＴＥ１を有し、拘束用金属部材が熱膨張係数ＣＴＥ２を有し、ＣＴＥ１がＣＴＥ２よりも大きい。本発明はさらに、高膨張金属と低膨張脆弱材料の間の熱膨張の不一致を最小化する金属フランジを提供する。【選択図】図１
2012183585.tif 000002
【特許請求の範囲】
【請求項１】
フランジ付き金属物品（１０）を作製する方法であって、
（ａ）第１のろう付け化合物（１８）を金属物品（１４）の第１の部分（１６）に付着するステップと、
（ｂ）前記金属物品の前記第１の部分（１６）をある長さの拘束用金属部材（２０）で巻くステップと、
（ｃ）前記金属物品（１４）、前記拘束用金属部材（２０）および前記第１のろう付け化合物（１８）の組立体を前記ろう付け化合物の固相線温度を超える温度まで加熱して、フランジ付き金属物品（１０）を製造するステップと
を含み、
前記金属物品（１４）が熱膨張係数ＣＴＥ１を有し、前記拘束用金属部材（２０）が熱膨張係数ＣＴＥ２を有し、ＣＴＥ１がＣＴＥ２よりも大きい方法。
【請求項２】
ＣＴＥ１がＣＴＥ２よりも少なくとも１０％大きい、請求項１記載の方法。
【請求項３】
前記金属物品が１つまたは複数の超合金を含む、請求項１記載の方法。
【請求項４】
前記超合金が、ニッケル基超合金、鉄基超合金、コバルト基超合金、およびそれらの２つ以上の組合せからなる群から選択される、請求項３記載の方法。
【請求項５】
前記金属物品（１０）が円筒である、請求項１記載の方法。
【請求項６】
前記第１のろう付け化合物（１８）が、金基ろう付け化合物、銅基ろう付け化合物、銀基ろう付け化合物、プラチナ基ろう付け化合物、パラジウム基ろう付け化合物、チタニウム基ろう付け化合物、バナジウム基ろう付け化合物、ニッケル基ろう付け化合物、およびそれらの組合せからなる群から選択される、請求項１記載の方法。
【請求項７】
前記拘束用金属部材（２０）が、ハフニウム部材、ジルコニウム部材、クロム部材、ニッケル部材、鉄部材、モリブデン部材、ニオブ部材、およびそれらの２つ以上の組合せからなる群から選択される、請求項１記載の方法。
【請求項８】
（ａ）セラミック構成要素（２０）に接合されたフランジ付き金属構成要素（１０）であり、モリブデン線（２０）で巻かれており、ニッケル、鉄、コバルト、およびクロムの１つまたは複数を含む、フランジ付き金属構成要素（１０）と、
（ｂ）前記フランジ付き金属構成要素（１０）および前記モリブデン線（２０）の面に接触する第１のろう付け化合物（１８）と
を含むフランジ付き物品（３６）であって、
前記フランジ付き金属構成要素（１０）が熱膨張係数ＣＴＥ１を有し、前記モリブデン線が熱膨張係数ＣＴＥ２を有し、ＣＴＥ１がＣＴＥ２よりも少なくとも１００％大きい、フランジ付き物品（３６）。
【請求項９】
前記フランジ付き金属構成要素（１０）が前記モリブデン線（２０）の複数の層を含む、請求項８記載のフランジ付き金属物品（３６）。
【請求項１０】
セラミック構成要素（１２）に接合されたフランジ付き金属構成要素（１０）を含む物品（３６）を作製する方法であって、
（ａ）第１のろう付け化合物（１８）を金属物品の第１の部分（１６）に付着するステップと、
（ｂ）前記金属物品の前記第１の部分をある長さの拘束用金属部材（２０）で巻くステップと、
（ｃ）前記金属物品（１０）、前記拘束用金属部材（２０）および前記第１のろう付け化合物（１８）の組立体を前記第１のろう付け化合物（１８）の固相線温度を超える温度まで加熱して、フランジ付き金属物品（３６）を製造するステップであり、前記金属物品（１４）が熱膨張係数ＣＴＥ１を有し、前記拘束用金属部材（２０）が熱膨張係数ＣＴＥ２を有し、ＣＴＥ１がＣＴＥ２よりも大きいステップと、
（ｄ）前記フランジ付き金属物品（３６）のフランジ付き部分（１０）を第２のろう付け化合物（３０）およびセラミック物品（１２）に接触させるステップであり、前記第２のろう付け化合物が前記金属物品の前記フランジ付き部分と前記セラミック物品の間に配置されるようになっているステップと、
（ｅ）前記フランジ付き金属物品、前記第２のろう付け化合物および前記セラミック物品の組立体を前記第２のろう付け化合物の固相線温度を超える温度まで加熱して、前記セラミック構成要素に接合された前記フランジ付き金属構成要素を含む物品を製造するステップと
を含む方法。
【発明の詳細な説明】
【技術分野】
【０００１】
本発明は、高膨張の金属物品を低膨張の材料に接合することができる固定金属フランジを製造する方法に関する。さらに、本発明は、セラミック構成要素に接合されたフランジ付き金属構成要素を含む、フランジ付き金属物品およびフランジ付き物品に関する。
【背景技術】
【０００２】
異種の材料で作製された２つの構成要素を接合するために現在使用される組立技術の中で、従来の機械的な組立てを見出すことができるが、それは容積、重量、費用の理由からおよび／または動的挙動が不十分であるという理由から不適切であろうとしばしば考えられている。ろう付けの使用は、２つの異種の材料片を一体に組み立てるために知られている。しかし、そのような技術はセラミック構成要素を金属構成要素に接合する際に適用することがしばしば困難である。というのは、２つの材料の熱機械特性および物理化学特性が非常に異なるからである。例えば、セラミックと金属の熱膨張係数が大きく異なることにより、金属構成要素に接合されたセラミック構成要素を含む物品内で望ましくない残留応力を生成することがある。これらの応力は低減された強度、または非密封接合の原因となり、接合破損を引き起こすことがある。
【０００３】
セラミックは一般に脆く、急激な温度変化および他の機械的応力源に耐えることがほとんどできない。金属材料に直接接合されたセラミック構成要素を含む物品を形成するには、一般に使用される接合技術では、両方の材料の熱膨張特性が適切に適合することが必要である。金属対セラミックのろう付け接合の進歩は当分野で知られている。典型的には、そのような手法は、セラミックの熱膨張係数（ＣＴＥ：ｃｏｅｆｆｉｃｉｅｎｔ  ｏｆ  ｔｈｅｒｍａｌ  ｅｘｐａｎｓｉｏｎ）に非常に近い熱膨張係数を有する金属構成要素を必要とする。この要求により、使用可能な材料選択は厳密に制限される。ＣＴＥが十分に適合した材料は、困難な加工、高い費用、不十分な化学的適合性、不十分な環境抵抗性および加工中の化学的汚染に対する感受性などの望ましくない特性を示すことがある。
【０００４】
したがって、セラミックなど脆い低膨張材料を、金属など高強度の高膨張材料に接合することを可能にする新規な技術を発見することが非常に望ましいはずである。さらに、そのような新規な技術が広範囲の金属を広範囲のセラミック材料に接合するために応用可能であることが望ましく、接合されている物品間の熱膨張特性の大きな相違による悪影響が最小になることが望ましいはずである。
【先行技術文献】
【特許文献】
【０００５】
【特許文献１】米国特許出願公開第２００８／０３０４９５９号公報
【発明の概要】
【０００６】
本発明の一態様によれば、フランジ付き金属物品を作成する方法が提供され、その方法は、（ａ）第１のろう付け化合物を金属物品の第１の部分に付着するステップと、（ｂ）金属物品の第１の部分をある長さの拘束用金属部材で巻くステップと、（ｃ）金属物品、拘束用金属部材および第１のろう付け化合物の組立体を第１のろう付け化合物の固相線温度を超える温度まで加熱して、フランジ付き金属物品を製造するステップとを含み、その方法では、金属物品が熱膨張係数ＣＴＥ１を有し、拘束用金属部材が熱膨張係数ＣＴＥ２を有し、ＣＴＥ１がＣＴＥ２よりも大きい。
【０００７】
本発明の別の態様によれば、（ａ）ある長さの拘束用金属部材を含む金属物品の巻かれた第１の部分と、（ｂ）拘束用金属部材および金属物品の巻かれた第１の部分の面に接触する第１のろう付け化合物とを含むフランジ付き金属物品が提供され、金属物品が熱膨張係数ＣＴＥ１を有し、拘束用金属部材が熱膨張係数ＣＴＥ２を有し、ＣＴＥ１がＣＴＥ２よりも大きい。
【０００８】
本発明の別の態様によれば、（ａ）セラミック構成要素に接合されたフランジ付き金属構成要素であって、フランジ付き金属構成要素がモリブデン線で巻かれており、フランジ付き金属構成要素がニッケル、鉄、コバルト、およびクロムの１つまたは複数を含むフランジ付き金属構成要素と、（ｂ）フランジ付き金属構成要素およびモリブデン線の面に接触する第１のろう付け化合物とを含むフランジ付き物品が提供され、フランジ付き金属構成要素が熱膨張係数ＣＴＥ１を有し、モリブデン線が熱膨張係数ＣＴＥ２を有し、ＣＴＥ１がＣＴＥ２よりも少なくとも１００％大きい。
【０００９】
本発明の別の態様によれば、セラミック構成要素に接合されたフランジ付き金属構成要素を含む物品を作製する方法が提供され、その方法は、（ａ）第１のろう付け化合物を金属物品の第１の部分に付着するステップと、（ｂ）金属物品の第１の部分をある長さの拘束用金属部材で巻くステップと、（ｃ）金属物品、拘束用金属部材および第１のろう付け化合物の組立体を第１のろう付け化合物の固相線温度を超える温度まで加熱して、フランジ付き金属物品を製造するステップであって、金属物品が熱膨張係数ＣＴＥ１を有し、拘束用金属部材が熱膨張係数ＣＴＥ２を有し、ＣＴＥ１がＣＴＥ２よりも大きいステップと、（ｄ）フランジ付き金属物品のフランジ付き部分を第２のろう付け化合物およびセラミック物品に接触させるステップであって、第２のろう付け化合物が金属物品のフランジ付き部分とセラミック物品の間に配置されるようになっているステップと、（ｅ）フランジ付き金属物品、第２のろう付け化合物およびセラミック物品の組立体を第２のろう付け化合物の固相線温度を超える温度まで加熱して、セラミック構成要素に接合されたフランジ付き金属構成要素を含む物品を製造するステップとを含む。
【００１０】
本発明の他の実施形態、態様、特徴および利点が、以下の詳細な説明、添付の図面および添付の特許請求の範囲から当業者にとって明らかになるであろう。
【００１１】
以下の詳細な説明が添付の図面を参照して読まれると、本発明のこれらのおよび他の特徴、態様および利点がよりよく理解されるであろう。添付の図面では、図面全体を通して同じ符号が同じ部品を表す。
【図面の簡単な説明】
【００１２】
【図１】本発明の金属フランジを作製するための工程の流れ図である。
【図２】熱処理前の本発明の組立体の概略横断面図である。
【図３】熱処理およびフランジ形成前の、円筒形金属物品、第１のろう付け化合物および拘束用金属部材を含む本発明の組立体の概略図である。
【図４】熱処理後の本発明の金属フランジの概略横断面図である。
【図５】熱処理後の本発明の円筒形金属フランジの概略図である。
【図６】単一の層の拘束用金属部材を含む、本発明のセラミック物品および金属フランジの組立体の概略図である。
【図７】複数の層の拘束用金属部材を含む、本発明のセラミック物品および金属フランジの組立体の概略図である。
【図８】熱処理後の本発明のセラミック物品および金属フランジの組立体の概略図である。
【発明を実施するための形態】
【００１３】
単数形の「１つの（ａ）」、「１つの（ａｎ）」および「その（ｔｈｅ）」は、文脈から明確にそうではないと指示しない限り、複数の参照対象を含む。
【００１４】
本明細書で使用されると、「ろう付け化合物」という用語は、例えば、金地金、銀地金およびパラジウム地金などの純粋材料、ならびに例えば、銀−銅ろう付け合金、金−ニッケルろう付け合金および銀−銅−亜鉛ろう付け合金などの多組成ろう付け材料の両方を含む。
【００１５】
一実施形態では、本発明は、フランジ付き金属物品を作製する方法を提供し、その方法は、（ａ）第１のろう付け化合物を金属物品の第１の部分に付着するステップと、（ｂ）金属物品の第１の部分をある長さの拘束用金属部材で巻くステップと、（ｃ）金属物品、拘束用金属部材および第１のろう付け化合物の組立体を第１のろう付け化合物の固相線温度を超える温度まで加熱して、フランジ付き金属物品を製造するステップとを含み、その方法では、金属物品が熱膨張係数ＣＴＥ１を有し、拘束用金属部材が熱膨張係数ＣＴＥ２を有し、ＣＴＥ１がＣＴＥ２よりも大きい。
【００１６】
本発明の方法によって製造されたフランジは、様々な用途に使用され得るが、より低い熱膨張係数（ＣＴＥ）を有する材料をより高い熱膨張係数を有する材料に接合することが所望されるとき、例えば、金属をセラミックに接合するとき、特に有益である。本発明の方法によって製造されたフランジは、フランジの熱膨張特性が金属物品出発材料に対して拘束用金属部材によって制限されるという意味で、「固定」金属フランジである。
【００１７】
本発明のフランジ付き金属物品を準備するための出発材料として使用される金属物品は、フランジを形成することが所望される任意の金属物品であってよい。適切な金属物品の制限されない例には、金属パイプ、金属棒、金属板および金属容器が含まれる。言及したように、金属物品は本発明によって提供されるフランジ付き金属物品を準備するための出発点である。金属物品の適切な構築材料の制限されない例には、金、ニッケル、チタニウム、銀、銅、プラチナ、パラジウム、ニオブ、タンタル、モリブデン、合金６２５、ジルコニウム、コバルト、クロム、ステンレス鋼およびこれらの材料の組合せが含まれる。一実施形態では、フランジ付き金属物品を製造するために使用される金属物品は、ニッケルを含む合金、鉄を含む合金、コバルトを含む合金、銅を含む合金およびアルミニウムを含む合金の少なくとも１つを含む。したがって、一実施形態では、金属物品出発材料はニッケルを含む合金を有する。別の実施形態では、金属物品出発材料は鉄を含む合金を含む。別の実施形態では、金属物品はニッケルおよび鉄を含む合金を含む。いくつかの実施形態では、金属物品はニオブを含む。一実施形態では、金属物品はニオブ基合金から作製される。別の実施形態では、金属物品は本質的にニオブからなる。様々な実施形態では、金属物品は、炭素鋼、ニッケル合金、マルテンサイトステンレス鋼、オーステナイトステンレス鋼、銅合金またはアルミニウム合金を含むことができる。
【００１８】
いくつかの実施形態では、金属物品は１つまたは複数の超合金を含む。多様な超合金は、当業者に知られており、本発明の１つまたは複数の実施形態による使用に適する。一実施形態では、金属物品は、ニッケル基超合金、鉄基超合金、コバルト基超合金およびそれらの２つ以上の組合せからなる群から選択される１つまたは複数の超合金を含む。ニッケル基超合金は、Ａｓｔｒｏｌｏｙ、Ｈａｓｔｅｌｌｏｙ、ＩＮＣＯＮＥＬ、Ｎｉｍｏｎｉｃ、Ｐｙｒｏｍｅｔ、Ｒｅｎｅ、ＵｄｉｍｅｔおよびＷａｓｐａｌｏｙによって例示される。鉄基超合金は、ＤｉｓｃａｌｏｙおよびＩｎｃｏｌｏｙによって例示される。コバルト基超合金は、ＡｉｒＲｅｓｉｓｔ、エルジロイ（Ｅｌｇｉｌｏｙ）、ＭＰ３５Ｎおよびステライト（Ｓｔｅｌｌｉｔｅ）によって例示される。
【００１９】
金属物品は任意の所望の形状を有することができ、例えば、円筒形状、円錐形状、球形状、矩形形状、立方体形状または不規則形状でもよい。いくつかの実施形態では、金属物品は円筒である。一実施形態では、円筒形金属物品は、約０．００５インチから約０．１０インチの範囲の厚さを有する。具体的な実施形態では、円筒形金属物品は、約０．０３５インチの厚さを有する。一実施形態では、金属物品はパイプであり、例えば、金属物品はニッケル合金パイプである。別の実施形態では金属物品は棒である。
【００２０】
言及したように、本発明によって提供されるフランジ付き金属物品を準備するための出発点である金属物品は、第１のろう付け化合物が付着され得る第１の部分を有する。一実施形態では、金属物品の第１の部分は端部である。別の実施形態では、金属物品の第１の部分は端部ではない部分、例えばパイプの中央区域である。
【００２１】
言及したように、本発明によって提供されるフランジ付き金属物品を準備するための出発材料の１つである第１のろう付け化合物は、金属物品の第１の部分および拘束用金属部材の両方に接触するように配置される。一実施形態では、第１のろう付け化合物は、拘束用金属部材を金属物品の第１の部分の周りに巻く前に、金属物品の第１の部分上に付着される。別の実施形態では、第１のろう付け化合物は、拘束用金属部材を金属物品の第１の部分の周りに巻いた後に金属物品の第１の部分に付着される。
【００２２】
第１のろう付け化合物は、当業者に知られている様々な要因、例えば、ろう付け性能特性（例えば、ろう付け温度）および費用などに基づき選択されることができる。多様なろう付け化合物が当業者に知られており、単一組成のろう付け化合物、例えば、金、銀、およびパラジウムなどの比較的純粋な金属、ならびに多組成ろう付け化合物、例えば、銀−銅ろう付け合金、銀−亜鉛ろう付け合金、銅−亜鉛ろう付け合金、銀−銅−亜鉛ろう付け合金、銀−銅−亜鉛−カドミウムろう付け合金、銅−リンろう付け合金、銀−銅−リンろう付け合金、金−銀ろう付け合金、金−銅ろう付け合金、金−ニッケルろう付け合金、金−パラジウムろう付け合金、パラジウム基ろう付け合金、ニッケル基ろう付け合金、コバルト基ろう付け合金、アルミニウム基ろう付け合金（例えば、アルミニウム、シリコンろう付け合金）および１つまたは複数の反応性金属構成要素を含む活性ろう付け合金であってよい。具体的な実施形態では、第１のろう付け化合物は比較的純粋な金である。一実施形態では、第１のろう付け化合物は、金基ろう付け化合物、銅基ろう付け化合物、銀基ろう付け化合物、プラチナ基ろう付け化合物、パラジウム基ろう付け化合物、チタニウム基ろう付け化合物、バナジウム基ろう付け化合物、ニッケル基ろう付け化合物およびそれらの組合せからなる群から選択される。いくつかの他の実施形態では、第１のろう付け化合物は、本明細書で時々活性ろう付け合金と言及される、活性ろう付け化合物である。多様なろう付け化合物および活性ろう付け化合物が当業者に知られており、市販で入手可能である。
【００２３】
言及したように、ある長さの拘束用金属部材は、第１のろう付け化合物と併せて使用されて、フランジ付き金属物品を形成する。その名前が示すように、拘束用金属部材は、熱処理およびそれに続く冷却の間、金属物品を制約する。限定するわけではないが、拘束用金属部材には、撚線、線条、ワイヤ、多線条ケーブル、線状拘束用鋼帯、小片、テープ、穿孔テープおよび箔が含まれてよい。一実施形態では、拘束用金属部材は単一線条ワイヤである。別の実施形態では、拘束用金属部材は多線条ワイヤである。
【００２４】
一実施形態では、拘束用金属部材は長さおよび幅の寸法を有する線状物品であり、高い縦横比を特徴とする。線状というのは、拘束用金属部材が金属物品の周りに巻きやすく、または包みやすいということを意味する。本明細書で使用されると、「縦横比」という用語は、採用される各拘束用金属部材の長さ対幅の比率を指す。例えば、単一線条ワイヤの縦横比は、単一線条ワイヤの長さ対単一線条ワイヤの幅（または厚さ）の比率を指す。いくつかの実施形態では、拘束用金属部材は金属物品の第１の部分の周りに部分的または完全に巻かれる。例えば、拘束用金属部材は金属物品の第１の部分の周りに巻かれたワイヤであってよい。様々な実施形態では、拘束用金属部材は、金属物品の第１の部分の周りに複数のターンを作製することにより金属物品の周りに巻かれる。拘束用金属部材のターン数は、金属物品の大きさ、拘束用金属部材の長さおよび金属物品の熱膨張特性に応じて可変である。いくつかの実施形態では、金属物品は、拘束用金属部材が金属物品の第１の部分の面上に１つまたは複数の層を形成するように拘束用金属部材で巻かれる。いくつかの実施形態では、金属物品は２つ以上の拘束用金属部材で相互に重ねて巻かれて、金属物品上に拘束用金属部材の複数の層を含む組立体を形成することができる。様々な実施形態では、拘束用金属部材の縦横比は、約１０から約１０，０００の範囲である。一実施形態では、拘束用金属部材の縦横比は、約１０から約１０００の範囲である。別の実施形態では、拘束用金属部材の縦横比は、約１０から約１００の範囲である。一実施形態では、拘束用金属部材は一定の長さおよび可変の幅（または厚さ）を有し、その場合、拘束用金属部材の縦横比は、拘束用金属部材の長さ対その平均の幅（または厚さ）の比率によって決定することができる。
【００２５】
拘束用金属部材は、低い熱膨張係数および高温度で大きな弾性率を有するように選択されることがある。拘束用金属部材は、加熱の際に金属物品の第１の部分が膨張して拘束用金属部材と密着嵌合ができるような方法で、金属物品の第１の部分の周りに巻かれることができる。様々な実施形態では、製造されたフランジの寸法は、拘束用金属部材が最初に金属物品の周りにどれくらいしっかりと巻かれるかによって制御することができる。金属物品の組立体として、拘束用金属部材およびろう付け化合物は加熱され、金属物品は拘束用金属部材よりも大きく膨張し、言及したように、拘束用金属部材と密着嵌合する。冷却すると、金属物品と拘束用金属部材との密着により、拘束用金属部材と密着嵌合している金属物品の部分および第１のろう付け化合物の収縮が阻止される。言及したように、拘束用金属部材は、典型的には、拘束用金属部材として使用されるために適切に成形され得る（例えば、箔またはワイヤに形成され得る）、比較的低いＣＴＥを有する材料からなる。一実施形態では、拘束用金属部材は、モリブデン、タングステン、シリコン、カーバイド、溶融水晶、黒鉛またはガラスの少なくとも１つを含む。一実施形態では、拘束用金属部材は、ハフニウム部材、ジルコニウム部材、クロム部材、ニッケル部材、鉄部材、モリブデン部材、ニオブ部材およびそれらの２つ以上の組合せからなる群から選択される。本明細書で使用されると、ハフニウム部材、ジルコニウム部材、クロム部材、ニッケル部材、鉄部材、モリブデン部材およびニオブ部材という用語は、１つまたは複数の上記に挙げた要素を含む拘束用金属部材を指す。したがって、ハフニウム部材はハフニウムを含み、ジルコニウム部材はジルコニウムを含み、クロム部材はクロムを含み、ニッケル部材はニッケルを含み、鉄部材は鉄を含み、モリブデン部材はモリブデンを含み、ニオブ部材はニオブを含む。当業者は、拘束用金属部材が元素形態の金属、金属合金、または元素形態の金属とも金属合金とも見なされない金属物質を含むことができることを理解するであろう。具体的な実施形態では、拘束用金属部材はモリブデン部材であり、元素モリブデンを含む。別の実施形態では、拘束用金属部材はモリブデン合金を含むモリブデン部材である。一実施形態では、拘束用金属部材はランタン化モリブデン（ｌａｎｔｈａｎａｔｅｄ  ｍｏｌｙｂｄｅｎｕｍ）を含む。ランタン化モリブデンは、他のモリブデン基材料の有益な代替材料になることがある。一実施形態では、拘束用金属部材は約０．８７５％のＬａ2Ｏ3を含むランタン化モリブデンから構成される。
【００２６】
具体的な実施形態では、拘束用金属部材はモリブデン線である。モリブデンは、金属物品出発材料の構築材料として適切な様々なニッケル基超合金の熱膨張係数よりも低い熱膨張係数を有する。いくつかの例示的金属材料のＣＴＥは以下の表１に示される。表から分かるように、モリブデン金属は、拘束用金属部材として使用するのに適しているが、金属物品として使用するのに適する材料、インコネル６２５（ＩＮＣＯＮＥＬ６２５）よりもかなり低いＣＴＥを有する。
【００２７】
【表１】
2012183585.tif 000003
モリブデンの追加の性質は、様々なニッケル基超合金の弾性率よりもかなり高い弾性率を有することである。言及したように、一実施形態では、拘束用金属部材はモリブデン合金からなる。モリブデンおよびその合金は、典型的には高温度で有益な機械的特性を保持する。モリブデンおよびその合金の熱的および機械的特性のために、モリブデンおよび／またはその合金を含む拘束用金属部材の使用が特に有利であることがある。ある実施形態では、タングステンおよびシリコンカーバイドも拘束用金属部材用の構築材料として有利に働くことがある。
【００２８】
一実施形態では、薄いモリブデン線をニッケル合金パイプ（金属物品の第１の部分）の端部の周りに複数回巻くことができ、ニッケル合金パイプの外側面上には、金ろう付け化合物がパイプの外側面およびモリブデン線の両方に接触するように、金ろう付け化合物が配置される。次いでこの組立体は加熱され、続いて冷却されて、フランジ付き金属物品を製造する。別の実施形態では、薄いモリブデン線をニッケル合金パイプ上に巻くことができ、金ろう付け化合物がモリブデン線と接触するように、金ろう付け化合物はパイプの巻かれた部分に付着される。次いでこの組立体は加熱され、続いて冷却されて、フランジ付き金属物品を製造することができる。
【００２９】
拘束用金属部材の幅は、製造されるフランジの大きさおよび形状を制御するために金属物品の膨張特性および収縮特性に応じて適切に調整することができる。いくつかの実施形態では、拘束用金属部材は比較的均一の寸法のワイヤであり、約０．００５インチから約０．０２５インチの範囲の直径を有し、「薄い」ワイヤを例示する。具体的な実施形態では、拘束用金属部材の直径は約０．０１２インチである。例えば、拘束用金属部材は約０．００５インチから約０．０２５インチの範囲の直径を有するモリブデン線であってよく、具体的な実施形態では、拘束用金属部材は約０．０１２インチの直径を有するモリブデン線である。典型的には、拘束用金属部材は金属物品の第１の部分の周りに複数回巻かれるが、ある実施形態では、例えば、拘束用金属部材がテープの形態である場合、複数回の巻回は必要ではないことがある。しかし、典型的には、拘束用金属部材は金属物品の第１の部分の周りに２回以上巻かれる。一実施形態では、拘束用金属部材は、金属物品、拘束用金属部材および第１のろう付け化合物の組立体が５回から１０００回の巻回を含むように巻かれる。別の実施形態では、拘束用金属部材は、金属物品、拘束用金属部材および第１のろう付け化合物の組立体が１０回から１００回の巻回を含むように巻かれる。別の実施形態では、拘束用金属部材は、金属物品、拘束用金属部材および第１のろう付け化合物の組立体が１０回から２５回の巻回を含むように巻かれる。
【００３０】
言及したように、本発明のフランジ付き金属物品を準備するために使用される金属物品は、拘束用金属部材の熱膨張係数ＣＴＥ２よりも大きな熱膨張係数ＣＴＥ１を有する。様々な実施形態では、ＣＴＥ１は、拘束用金属部材がその機能を果たすために、ＣＴＥ２よりも大きくなければならず、それにより加熱および冷却中の金属物品の膨張および収縮を制限するようになる。一実施形態では、ＣＴＥ１はＣＴＥ２よりも少なくとも１０％大きい。別の実施形態では、ＣＴＥ１はＣＴＥ２よりも約１０％から約３００％大きい。別の実施形態では、ＣＴＥ１はＣＴＥ２よりも約５０％から約２５０％大きい。別の実施形態では、ＣＴＥ１はＣＴＥ２よりも約３５％から約２２５％大きい。具体的な実施形態では、ＣＴＥ１はＣＴＥ２よりも約２００％大きい。一実施形態では、金属物品は、モリブデンを含む拘束用金属部材のＣＴＥ（ＣＴＥ２）よりも約２００％大きいＣＴＥ（ＣＴＥ１）を有するニッケル合金を含む。
【００３１】
言及したように、本発明の一実施形態は、（ａ）ある長さの拘束用金属部材を含む金属物品の巻かれた第１の部分と、（ｂ）拘束用金属部材および金属物品の巻かれた第１の部分の面に接触する第１のろう付け化合物とを含むフランジ付き金属物品を提供し、金属物品が熱膨張係数ＣＴＥ１を有し、拘束用金属部材が熱膨張係数ＣＴＥ２を有し、ＣＴＥ１がＣＴＥ２よりも大きい。
【００３２】
本発明の別の実施形態によれば、フランジ付き金属物品が、（ａ）セラミック構成要素に接合されたフランジ付き金属構成要素であって、フランジ付き金属構成要素がモリブデン線で巻かれており、フランジ付き金属構成要素がニッケル、鉄、コバルト、およびクロムの１つまたは複数を含むフランジ付き金属構成要素と、（ｂ）フランジ付き金属構成要素およびモリブデン線の面に接触する第１のろう付け化合物とを含み、フランジ付き金属構成要素が熱膨張係数ＣＴＥ１を有し、モリブデン線が熱膨張係数ＣＴＥ２を有し、ＣＴＥ１がＣＴＥ２よりも少なくとも１００％大きい。
【００３３】
一実施形態では、本発明は、セラミック構成要素に接合されたフランジ付き金属構成要素を含む物品を作製する方法を提供し、その方法は、（ａ）第１のろう付け化合物を金属物品の第１の部分に付着するステップと、（ｂ）金属物品の第１の部分をある長さの拘束用金属部材で巻くステップと、（ｃ）金属物品、拘束用金属部材および第１のろう付け化合物の組立体を第１のろう付け化合物の固相線温度を超える温度、典型的には約３００℃から約２５００℃の範囲の温度まで加熱して、フランジ付き金属物品を製造するステップであって、金属物品が熱膨張係数ＣＴＥ１を有し、拘束用金属部材が熱膨張係数ＣＴＥ２を有し、ＣＴＥ１がＣＴＥ２よりも大きいステップと、（ｄ）フランジ付き金属物品のフランジ付き部分を第２のろう付け化合物およびセラミック物品に接触させるステップであって、第２のろう付け化合物が金属物品のフランジ付き部分とセラミック物品の間に配置されるようになっているステップと、（ｅ）フランジ付き金属物品、第２のろう付け化合物およびセラミック物品の組立体を第２のろう付け化合物の固相線温度を超える温度、典型的には約３００℃から約２５００℃の範囲の温度まで加熱して、セラミック構成要素に接合されたフランジ付き金属構成要素を含む物品を製造するステップとを含む。当業者なら、上記の加熱ステップ（ｃ）および（ｅ）は時々本明細書で「ろう付け」ステップとして言及され、ステップ（ｃ）は第１のろう付けステップを表し、ステップ（ｅ）は第２のろう付けステップを表し、各ステップは、第１のろう付け化合物の固相線温度および第２のろう付け化合物の固相線温度をそれぞれ超えるろう付け温度を特徴とすることを理解するであろう。典型的には、第２のろう付けステップが実行される温度（第２のろう付け温度）は、第１のろう付けステップが実行される温度（第１のろう付け温度）よりも低い。この事前注意は、第２のろう付けステップの熱処理の結果として、第１のろう付けステップで形成されたろう付け接合の望ましくない変化を防止するのに役立つことがある。
【００３４】
当業者なら理解するであろうが、本発明の方法によってセラミック物品に接合されるフランジ付き金属物品のフランジ付き部分は端部フランジまたは端部フランジではないフランジであってもよい。一実施形態では、第２のろう付け化合物がフランジ付き金属物品の端部で形成されたフランジに付着され、次いで、フランジはセラミック物品に接合される。第２のろう付け化合物は第１のろう付け化合物と同じであっても、または異なってもよいが、言及したように、典型的には、第１のろう付け化合物とは異なる。第２のろう付け化合物として採用され得る適切なろう付け化合物には、第１のろう付け化合物として例証したものが含まれる。一実施形態では、第２のろう付け化合物は、金、金ろう付け合金、銅ろう付け合金、銀、銀ろう付け合金、パラジウム、パラジウムろう付け合金、チタニウムろう付け合金、バナジウムろう付け合金、ニッケルろう付け合金および前述のろう付け化合物の２つ以上の組合せからなる群から選択される。いくつかの実施形態では、第２のろう付け化合物は、セラミック面のぬれを促進する活性ろう付け化合物である。一実施形態では、活性ろう付け化合物は、チタニウム、ジルコニウム、クロムおよびイットリウムからなる群から選択される１つまたは複数の反応性元素を含む。別の実施形態では、活性ろう付け化合物は１つまたは複数の希土元素を含む。
【００３５】
フランジ付き金属物品、第２のろう付け化合物およびセラミック物品の組立体を第２のろう付け化合物の固相線温度を超える温度まで加熱し、続いて組立体を冷却すると、フランジ付き金属構成要素（フランジ付き金属物品）とセラミック構成要素（セラミック物品）の間に強固な接合が生成される。フランジ付き金属物品のフランジ部分（フランジ）は、拘束用金属部材によって依然として制約を受けており、したがって、フランジを形成した金属物品またはフランジが接合されているセラミック物品に対して比較的小さい、加熱中の膨張（または冷却中の収縮）を示す。したがって、様々な実施形態で、拘束用金属部材は、金属物品出発材料と取付けることが所望されるセラミック構成要素との間の熱膨張特性の不一致を補償する。セラミック物品に接合されているフランジ付き金属物品のフランジ付き部分の中および周りの熱膨張特性を制御することによって、フランジ付き金属物品およびセラミック物品を接合することができ、セラミック物品に対する損傷を加熱中および冷却サイクル中に回避することができる。
【００３６】
一実施形態では、本発明の方法によってセラミック構成要素に接合されたフランジ付き金属構成要素を含む物品を組み立てる間に、拘束用金属部材の幅は、フランジ付き金属構成要素の熱膨張特性とセラミック構成要素の熱膨張特性との間の一致を最適化するように調節することができる。
【００３７】
当業者によって理解されるであろうが、採用されるろう付け化合物の量は、第１のろう付け化合物の場合は金属物品と拘束用金属部材の間の強力な結合を生成するために十分であるべきであり、第２のろう付け化合物の場合にはフランジ付き金属物品のフランジ付き部分とセラミック物品の間の強力な結合を生成するために十分であるべきである。いくつかの実施形態では、金属物品またはフランジ付き金属物品に付着される第１のろう付け化合物または第２のろう付け化合物は、約０．０００１インチから約０．０５インチの範囲の厚さを有する。例えば、金ろう付け化合物は金属物品に付着されることができ、約０．００１インチから約０．００５インチの範囲の厚さを有する。別の実施形態では、金属物品に付着される金ろう付け化合物は約０．００２インチの厚さを有する。ろう付け化合物は様々な物理的形態で付着することができる。例えば、ろう付け化合物は、特に、箔、リボン、ワイヤ、クリーム、プリフォームまたはペーストとして付着することができる。
【００３８】
一実施形態では、ろう付け化合物は一時的な液相（ＴＬＰ：ｔｒａｎｓｉｅｎｔ  ｌｉｑｕｉｄ  ｐｈａｓｅ）ろう付け化合物である。一実施形態では、本発明は第１および第２のろう付け化合物を採用し、そのそれぞれがＴＬＰろう付け化合物である。ＴＬＰろう付け化合物の使用は、複数のろう付け接合が本発明によって提供される物品内に生成されなければならない場合に有利なことがあり、その場合、ろう付け接合は、同じまたは同様のろう付け温度で個々のろう付けステップで生成される。別の実施形態では、本発明は、単一の加熱サイクルで形成される複数のろう付け接合を含むフランジ付き金属物品を準備する方法を提供する。
【００３９】
本発明の金属フランジを作製するための工程流れ図（ステップ１〜３）を示す図１を参照すると、図１は第１のろう付け化合物をニッケル合金パイプの外側端部に付着するステップ１を含む。次いでステップ２では、モリブデン線がステップ１で第１のろう付け化合物で処理されたパイプの区間の周りに巻かれる。次いで、パイプ、第１のろう付け化合物およびモリブデン線の組立体がステップ３で熱処理され、冷却されて金属フランジを形成する。その図はさらに、セラミック構成要素に接合されたフランジ付き金属構成要素を含む物品を準備するための方法（ステップ１〜６）を図示する。したがって、ステップ１〜３の後に、ステップ４で第２のろう付け化合物が露出されたパイプ端部（フランジ付き金属物品のフランジ付き部分）に配置され、ステップ５でセラミック物品が第２のろう付け化合物に接触するようになり、金属フランジとセラミック物品の間の接触を形成する。最後に、ステップ６ではフランジ付き金属物品、第２のろう付け化合物およびセラミック物品の組立体が熱処理され、冷却されて、それらの間の強固な接合を達成し、セラミック構成要素に接合されたフランジ付き金属構成要素を含む製造物品を提供する。
【００４０】
図２は、本発明によって提供される組立体８の概略横断面図である。図２は加熱前の組立体を示すのでフランジは存在しない。組立体８は、金属物品１４、金属物品１４の端部１６上に配置された第１のろう付け化合物１８および金属物品の端部の周りに巻かれ、第１のろう付け化合物と接触する、ある長さの拘束用金属部材２０を含む。
【００４１】
図３は、フランジ付き金属物品を製造するために本発明の方法を使用して修正すべき金属円筒の概略図を示す。図２のように、この図は熱処理前およびフランジ形成前の本発明の組立体を表すので、フランジは存在しない。いくつかの実施形態では、金属物品１４はニッケル合金パイプであり、第１のろう付け化合物１８は金ろう付け化合物であり、拘束用金属部材２０はモリブデン線であり、モリブデン線は内側面２２およびパイプ上面２４を有するパイプの周りに巻かれる。図３に示す実施形態では、間隙２６がパイプ上面２４と拘束用金属部材２０を含む組立体の巻かれた部分の頂部の間に存在する。ある実施形態では、間隙２６は、拘束用金属部材およびろう付け化合物と接触しないパイプの部分を最小にするためにできるだけ小さく保たれる。間隙２６を最小にすることにより、パイプの頂部をセラミック物品に接合するとき、変形および／または割れ目形成を低減するのに役立つことがある。
【００４２】
図４は、本発明によって提供されるフランジ付き円筒金属物品１０の横断面図を示す概略図である。拘束用金属部材２０は、金属物品１４の端部１６の周りに複数回巻かれた状態で示され、第１のろう付け化合物１８は、第１のろう付け化合物１８が物品１４の外側面および拘束用金属部材２０の両方に接触するように端部上に配置される。
【００４３】
次に、図５を参照すると、この図はフランジ付き金属物品を製造するために本発明の方法を使用して修正された金属円筒１４から作製されたフランジ付き金属物品１０を表す。拘束用金属部材２０で巻かれ、第１のろう付け化合物１８と接触する円筒１４の端部１６は、フランジ付き部分がない金属円筒、第１のろう付け化合物１８および拘束用金属部材２０の組立体に熱処理をすると形成されるフランジ２８を含む。言及したように、金属円筒は、拘束用金属部材２０よりも大きく膨張し、加熱ステップ中に拘束用金属部材と密着嵌合するようになる。冷却すると、金属円筒と拘束用金属部材２０との密着により、第１のろう付け化合物および拘束用金属部材と接触する金属円筒の部分の収縮が阻止され、フレア状端部２８とも言及されるフランジ２８の形成をもたらす。
【００４４】
次に、図６を参照すると、この図はセラミック構成要素１２に接合されたフランジ付き金属構成要素１０を含む、本発明によって提供される物品３２の概略横断面図を示す。図示の実施形態では、フランジ付き金属物品は、フランジ付き金属物品の上面２４とセラミック物品１２の間に第２のろう付け化合物３０を付着することにより、セラミック物品１２に接合される。フランジ付き金属物品１０は、セラミック物品１２に接合するために適合性のある形状および大きさを有することができる。１つの例示的実施形態では、フランジ付き金属物品１０は同心のセラミック円筒との組合せで存在する。
【００４５】
図７は、セラミック構成要素１２に接合されたフランジ付き金属構成要素１０を含む、本発明によって提供される物品３４の概略横断面図を示す。図示の実施形態では、複数の層の拘束用金属部材２０を含むフランジ付き部分を含むフランジ付き金属物品が、フランジ付き金属物品の上面２４とセラミック構成要素１２の間に配置された第２のろう付け化合物３０を介してセラミック物品１２に接合されている。
【００４６】
図８は、セラミック物品１２に接合されたフランジ付き金属物品１０を含む本発明によって提供される物品３６を図示する。図７で図示された実施形態では、フランジ付き金属物品１０が、フランジ２８、第１のろう付け化合物１８、および出発金属物品１４の第１の部分の周りに巻かれた拘束用金属部材２０を含み、出発金属物品１４は、本発明の１つまたは複数の実施形態によって熱処理およびフランジ形成を受けたものである。
【００４７】
一実施形態では、第１のろう付け化合物１８および第２のろう付け化合物３０は金基ろう付け材料を含むことができ、ろう付けに採用される１つまたは複数の接合技術によって金属物品１４に接合することができる。ろう付け化合物は、金属物品１４の面上に、被覆、貼合、溶接、めっき、蒸着、鋳造、機械的取付けまたは熱溶射技術などの様々な方法で直接配置されてよい。第２のろう付け化合物３０は、フランジ付き金属構成要素１０をセラミック構成要素１２に接合するために使用され、フランジ付き金属構成要素、第２のろう付け化合物およびセラミック構成要素の組立体の熱処理によって生じる機械的変形に対処するのに役立つことがある。第１のろう付け化合物１８および第２のろう付け化合物３０は同一または異なる材料であってもよい。一実施形態では、第１のろう付け化合物１８および第２のろう付け化合物３０は、厳しい環境、例えば、ろう付け接合が同時に１つまたは複数の腐食性化学種（例えば、水と硫化水素ガスのガス状混合物）および高温（例えば、５００℃）にさらされる環境で機能することができる。そのような環境は本明細書では時々、厳しい熱化学環境と言及される。
【００４８】
様々な追加の層を本発明の１つまたは複数の実施形態によって採用することができる。例えば、追加の金属層が、出発金属物品の端部上、ろう付け化合物上、またはセラミック構成要素に接合されたフランジ付き金属構成要素を含むフランジ付き物品のセラミック構成要素上に配置されてよい。一実施形態では、本発明は、セラミック構成要素に接合されたフランジ付き金属構成要素を含む物品を提供し、その場合、金属性中間層が第２のろう付け化合物とセラミック構成要素の間に配置される。そのような金属性中間層は、フランジ付き金属構成要素をセラミック構成要素に接合することを促進することができる。そのような追加の金属層の適切な原料源には、金属箔、被覆および粉体が含まれる。一実施形態では、追加の金属層はモリブデンおよびマグネシウムを含み、当業者に知られている１つまたは複数の技術によって本発明が提供する物品に組み込まれることができる。一実施形態では、追加の層は、物品の１つまたは複数の面のぬれを促進するために本発明が提供する物品に組み込まれる。例えば、ニッケルを含むぬれ層は第２のろう付け化合物の接合の適合性を高めるために採用されることがある。適切なぬれ層は、例えば、電気めっき技術、および無電解ニッケルめっきなどの無電解めっき技術によって準備され得る。さらに、様々な保護被覆がろう付け化合物を覆って配置されてもよい。一実施形態では、フランジ付き金属構成要素とセラミック構成要素の間の接合を熱化学環境の劣化から保護するために、保護被覆が第２のろう付け化合物３０（図８）の露出部分に付着される。
実施例
材料：直径５インチおよび壁厚０．２５インチの脆弱な低膨張アルミナチューブがセラミック構成要素として使用された。セラミック構成要素に直接接合される高膨張金属物品は、大体同じ直径（５インチ）の厚さ０．０３５インチのＩＮＣＯＮＥＬ（登録商標）６２５チューブであった。直径０．０１５インチを有する長さ３０フィートのモリブデン線（Ｒｅｍｂａｒ  Ｃｏ．）が拘束用金属部材として使用され、厚さ０．００２インチ、幅０．５インチおよび長さ１６インチを有する９９．９９％の金箔（Ｗｉｌｌｉａｍｓ  Ａｄｖａｎｃｅｄ  Ｍａｔｅｒｉａｌｓ）が第１のろう付け化合物として使用された。ＰＡＬＣＵＳＩＬ１０（Ｍｏｒｇａｎ  Ｔｅｃｈｎｉｃａｌ  Ｃｅｒａｍｉｃｓ−Ｗｅｓｇｏ  Ｍｅｔａｌｓ  Ｄｉｖｉｓｉｏｎ）が第２のろう付け化合物として使用された。
【実施例１】
【００４９】
フランジ付き金属物品の準備
厚さ約０．０３５インチを有するＩＮＣＯＮＥＬ（登録商標）６２５シートが円筒形状に巻かれ、継ぎ目が溶接されて直径約４．８５インチを有するチューブを製造した。金属プラグがチューブ端部に挿入されて、チューブの丸みを維持し、回転軸の周りの担体をもたらした。金箔の第１のろう付け化合物はチューブ端部の外側面に仮付け溶接された。直径０．０１５インチを有する長さ３０フィートのモリブデン線が、金箔の第１のろう付け化合物の頂部に手で巻かれた。モリブデン線の複数回のターンがチューブの周りに作製され、各ターン（巻回）は隣接するターンに近接または接触し、第１のろう付け化合物に接触した。次いで、モリブデン線の端部は、一体に捩じられてターンを定位置に保持し、結果として生じた組立体が真空炉内に配置され、１１０７℃の温度で１分間加熱されて、フランジ付き金属物品を形成した。そのような加熱手順は金基ろう付け化合物を使用するときに典型的なものである。フランジ付き金属物品はフランジ領域内とその周辺で均一なろう付け化合物流を示した。
【００５０】
熱処理中に、チューブはモリブデン線よりも大きく膨張し、モリブデン線と密着嵌合の状態になった。冷却すると、モリブデン線はチューブの端部を制約し、チューブの端部が元の形状および大きさに収縮して戻ることを防止し、その結果、チューブの端部は、例えば図４に示す金属フランジに変形した。結果として生じたチューブの変形は、座標測定機（ＣＭＭ）を使用して測定された。座標測定機で得られた結果を分析すると、この実施例で使用された厚さ０，０３５インチの金属物品と併せて、拘束用金属部材用には厚さ０．０４インチのモリブデン線が最適な厚さであると示唆した。さらに、その結果によると、拘束用金属部材として厚さ０．０４インチのモリブデン線の使用が、結果として生じたフランジの熱膨張特性とアルミナセラミック構成要素の熱膨張特性の間に良好な適合を可能にすることを示唆した。
【実施例２】
【００５１】
金の第１のろう付け化合物で処理された厚さ０．０３５インチおよび直径約５インチを有する３つのＩＮＣＯＮＥＬ（登録商標）６２５チューブが、厚さ０．０４インチのモリブデン線で巻かれ、実施例１のように熱処理をされて、３つのフランジ付き金属物品を提供した。第２のろう付け化合物（ＰＡＬＣＵＳＩＬ−１０）が、３つのフランジ付き金属物品のそれぞれのフランジ付き部分の上面（例えば、図５の要素２４参照）に付着された。次いで、フランジ付き金属物品のフランジ付き部分と大体同じ直径および厚さをそれぞれ有する３つのアルミナセラミックチューブを、３つのフランジ付き金属物品のそれぞれと接触させ、第２のろう付け化合物がフランジ付き金属物品およびセラミックチューブの両方に接触するようになった。次いで、フランジ付き金属物品、第２のろう付け化合物およびセラミックチューブの組立体は、以下の加熱手順、７２５℃で３時間、８３０℃で１分間、８８１℃で１分間、真空で加熱されて、セラミックチューブをフランジ付き金属物品に接合し、セラミック構成要素に接合されたフランジ付き金属構成要素を含む製造物品が得られた。モリブデン線とインコネル６２５チューブの間の金含有ろう付け接合はこの第２の加熱ステップにより阻害されることはなかったが、その理由は、第１のろう付け化合物が第２の加熱手順中に流れないように、第２のろう付け化合物（ＰＡＬＣＵＳＩＬ−１０）が、セラミックチューブをフランジ付き金属物品に十分低い温度で効果的に接合したからである。
【００５２】
引張試験が３つの製造物品のそれぞれに実施された。したがって、引張負荷がインコネル６２５チューブの端部に加えられた。最大３６３５フィートポンドの引張負荷（物品１）、最大１４，８９８フィートポンドの引張負荷（物品２）および最大１４，４１４フィートポンドの引張負荷（物品３）が表示された。セラミックチューブ構成要素の接合面とフランジ付きインコネル６２５チューブ構成要素の接合面との間の第２のろう付け化合物による被覆が不十分であるために、第１の部片の損傷がろう付け化合物内に直接観察された。物品２および物品３の場合、ＰＡＬＣＵＳＩＬ−１０ろう付け接合に隣接するセラミックに割れ目が生じたことによる損傷が観察された。あるセラミック材料は損傷後、インコネル６２５フランジ上に依然として無傷であったが、これにより、ろう付け接合の強度が接合近傍のセラミックチューブの強度を超えることを示した。
比較例１：拘束用金属部材のないろう付け
対照実験として、実施例１および２で採用されたようなインコネル６２５チューブが拘束用金属部材の存在しないセラミックチューブにろう付けされたが、その結果セラミックチューブはろう付け熱処理中に損傷した。この結果はろう付けステップ中にセラミック内に誘発された応力がセラミックの強度を超えるであろうと予測した分析と一致する。比較例１の結果は実施例２で得られた結果と全く対照的であり、実施例２では、室温での物品のセラミック部分内の残留応力は十分に低かったので、セラミックが損傷する前にかなりの追加の引張負荷を重ねることが可能であった。
【００５３】
本発明は実施例、比較例および例示的実施形態を参照して説明されたが、当業者なら、様々な変形形態が作製可能であり、等価の要素が、発明者らによって着想された本発明の範囲から離れずに本発明を説明するために使用される請求項の要素に代替され得ることを理解するであろう。さらに、修正形態が、発明者らによって着想された本発明の範囲から離れずに、特定の出願に本発明を適合させるために本発明の教示に対して作製され得る。したがって、本発明が、本発明を実施するために開示された実施形態に制限されるものではなく、本発明は意図された特許請求の範囲内に収まるすべての実施形態を含むことを意図するものである。本書は、最良の形態を含めて、本発明を開示するために、また任意の装置またはシステムを作製および使用すること、ならびに任意の組み込まれた方法を実行することを含めて、当業者が本発明を実施することができるように例を使用している。本発明の特許性のある範囲は、特許請求の範囲によって定義され、当業者に生じる他の実施例を含むことができる。そのような他の実施例は、それらが特許請求の範囲の文字通りの言語から異ならない構造上の要素を有する場合、またはそれらが特許請求の範囲の文字通りの言語からごくわずかな相違しかない等価の構造上の要素を含む場合、特許請求の範囲内にあるものとする。
【符号の説明】
【００５４】
８  加熱前の金属フランジ
１０  加熱後の金属フランジ
１２  セラミック物品
１４  金属物品
１６  端部／金属物品の第１の部分
１８  第１のろう付け化合物
２０  拘束用金属部材
２２  インコネルパイプの内側面
２４  インコネルパイプの上面
２６  パイプ上面２４と巻かれた部分の頂部の間の間隙
２８  加熱後の円筒のフレア状部分
３０  第２のろう付け化合物
３２  セラミック構成要素１２に接合されたフランジ付き金属構成要素１０（拘束用金属部材２０の単一の層を含む）を含む物品の部分
３４  セラミック構成要素１２に接合されたフランジ付き金属構成要素１０（拘束用金属部材２０の複数の層を含む）を含む物品の部分
３６  フランジ付き金属物品／セラミック物品１２に接合されたフランジ付き金属物品１０を含む物品
【図１】
2012183585.tif 000004
【図２】
2012183585.tif 000005
【図３】
2012183585.tif 000006
【図４】
2012183585.tif 000007
【図５】
2012183585.tif 000008
【図６】
2012183585.tif 000009
【図７】
2012183585.tif 000010
【図８】
2012183585.tif 000011
【外国語明細書】
2012183585000001.pdf